(57)【要約】【課題】通気性、透湿性を持たず、防護性のある手袋および長靴を着用して行う一般作業や高圧電線作業等において、前記の防護性のある手袋や長靴の内側で着用されるために特に好適な吸湿、吸水による、ベタツキ感を生じない高吸湿・吸水性を有する高機能手袋または靴下などの装備品を提供すること。【解決手段】通気性、透湿性を持たない手袋あるいは長靴を着用して閉塞状態にある手又は足に着用する装備品であって、その少なくとも一部に吸水率が１００重量％以上であり、２０℃×６５％ＲＨでの吸湿率が１５％以上で、かつ９０％ＲＨでの吸湿率が３０％以上である高吸放湿性材を用いてなる高吸湿・吸水性装備品。【選択図】なし【特許請求の範囲】
【請求項１】
手又は足に着用する装備品であって、その少なくとも一部に吸水率が１００重量％以上であり、２０℃×６５％ＲＨでの吸湿率が１５％以上で、かつ９０％ＲＨでの吸湿率が３０％以上である高吸放湿性材を用いてなることを特徴とする高吸湿・吸水性装備品。
【請求項２】
装備品が実質的に通気性、透湿性を持たない手袋あるいは長靴を着用して閉塞状態にある手または足に着用されるものであることを特徴とする請求項１に記載の高吸湿・吸水性装備品
【請求項３】
高吸放湿性材が塩型カルボキシル基を１．０〜４．５ｍｍｏｌ／ｇ含有するヒドラジン架橋されたアクリロニトリル系繊維を少なくとも一部に用いるてなることを特徴とする請求項１又は２に記載の高吸湿・吸水性装備品。
【請求項４】
装備品が手袋であることを特徴とする請求項１〜３のいずれかに記載の高吸湿・吸水性装備品。
【請求項５】
装備品が靴下であることを特徴とする請求項１〜３に記載の高吸湿・吸水性装備品。
【発明の詳細な説明】
【０００１】
【発明の属する技術分野】
本発明は、通気性、透湿性を持たず、防護性のある手袋や長靴を着用して行う一般作業や高圧電線作業等において、前記の防護性のある手袋や長靴の内側で着用される作業性向上、操作性向上、快適性向上などに役立つ高吸放湿性材を用いてなる手袋、靴下などの装備品に関する。
【０００２】
【従来の技術】
従来、一般産業、作業用手袋はゴム製又はＰＶＣ製であり、そのままの形で使用される場合が多かった。これらの手袋は着用中に手に汗をかき、作業性が悪い、汗による不快感が強い、手が荒れる、かぶれる等の問題点を生じていた。特に高圧電線の作業においては身体の安全確保の上からもゴム手袋やゴム長靴などによる保護は必須である。
【０００３】
通常、電線工事に際しては、電線に６６００Ｖという高電圧が印加されているため、感電死の危険を回避するために電気絶縁性の高いゴム製の長靴、手袋、カバーなどの防護装備が必須である。作業者にとっては、生命に関わる重要な安全性の問題であり、しかも、屋外の高所での高電圧作業という条件からも心理的な緊張の伴う作業であることから、作業のしやすさや装備や使用器具類の操作性も重要である。
【０００４】
電線工事の際に使用されるゴム製の長靴、手袋、カバーなどの耐電用防護装備を装着する際には、素肌のままで身につけるのではなく、不感蒸泄および発汗に伴う汗を吸収し、作業性を確保するための内装物も使用され、その形態としては手袋や靴下あるいは、ゴム製の装備品の内貼りとして繊維製品が使用される場合もある。しかしながら、これらは日常生活における汗の吸収・放散レベルと同等のものであり、暑熱環境下での高圧電線作業においては短時間で防護装備内が汗で飽和してしまい、手や足のスベリ感が増加することによる作業上での不具合、ベタツキ感などの不快感の増加による心理的負担が大きくなるため、労働安全衛生上からも好ましくない。特に真夏の炎天下における作業においては、数１０分から１時間以内の作業でもかなりの発汗を生じることとなるが、作業者の身体状態は作業環境の暑熱状態に起因するだけでなく、防護装備により汗が外気に蒸散することができないことによる体内畜熱の増大も、発汗を増加させる要因となっている。
【０００５】
このような状況を考慮すれば、日常生活で使用される手袋や靴下よりもかなり吸湿・吸汗量が大きいことが重要である。現状におけるゴム手袋、ゴム長靴などの防護装備の内貼りの形態では吸水量が不十分であり、しかも汗を吸った内貼りを洗濯で綺麗に洗浄することは容易でない上に乾きにくいので、連続使用に耐えないという問題がある。
【０００６】
従来、特開２００２−１０５７２２号公報には異形断面糸を使用して吸汗性を向上させる方法が提案されているが、通常の作業であれば効果が見込まれる程度であっても、作業環境が炎天下の３０〜４０℃に及ぶような環境下においてはゴム手袋内部の汗による不快感・作業性の不具合は改善されない。また、特開平９−１５７９１９号公報には不織布を用いたインナー手袋が提案されているが、シート状物の吸汗性のレベルについて述べられておらず、形態を規定するものであり、実際の作業性についても手袋内でのスベリ・ズレなどの不具合が生じると考えられる。さらに、実開平６−４７５号公報には剣道における小手を吸水性メッシュをもちいて構成する方法、特開２０００−２３４２４４公報にはポリエステル異形断面糸を用いた特殊なパイル地を構成する方法などが提案されているが、いずれも手や足の開放状態を想定したものであるため、閉塞あるいは密閉状態に近い系に対応できるものではない。
【０００７】
これらの問題点を解決するために綿、合繊糸を使った編地、又は不織布を内貼り（内装）して吸汗性を高めた物もあるが、手袋内面のベタツキ感等の着用感が悪い、綺麗に洗いにくい、乾きにくい、臭いが発生し易い等、未だ満足な性能が得られていないのが現状である。
【０００８】
【発明が解決しようとする課題】
本発明は、上記のような従来技術の欠点を解消するために創案されたものであり、通気性、透湿性を持たず、防護性のある手袋および長靴を着用して行う一般作業や高圧電線作業等において、前記の防護性のある手袋や長靴の内側で着用されるために特に好適な吸湿、吸水によるベタツキ感を生じない高吸湿・吸水性を有する高機能手袋または靴下などの装備品を提供することを目的とする。
【０００９】
【課題を解決するための手段】
即ち、本発明は下記の構成よりなる。
１．手又は足に着用する装備品であって、その少なくとも一部に吸水率が１００重量％以上であり、２０℃×６５％ＲＨでの吸湿率が１５％以上で、かつ９０％ＲＨでの吸湿率が３０％以上である高吸放湿性材を用いてなることを特徴とする高吸湿・吸水性装備品。
２．装備品が実質的に通気性、透湿性を持たない手袋あるいは長靴を着用して閉塞状態にある手または足に着用されるものであることを特徴とする上記第１に記載の高吸湿・吸水性装備品
３．高吸放湿性材が塩型カルボキシル基を１．０〜４．５ｍｍｏｌ／ｇ含有するヒドラジン架橋されたアクリロニトリル系繊維を少なくとも一部に用いるてなることを特徴とする上記第１又は第２に記載の高吸湿・吸水性装備品。
４．装備品が手袋であることを特徴とする上記第１〜第３のいずれかに記載の高吸湿・吸水性装備品。
５．装備品が靴下であることを特徴とする上記第１〜第３に記載の高吸湿・吸水性装備品。
【００１０】
以下、本発明を詳述する。
本発明の高吸湿・吸水性装備品の少なくとも一部に用いる高吸放湿性材としては、２０℃におけるＲＨ６５％での吸湿率が１５％以上で、かつＲＨ９０％での吸湿率が３０％以上のものであることが好ましい。２０℃におけるＲＨ６５％での吸湿率が１５％未満の場合、通常の軍手や靴下などと実質的に差のない吸湿特性となり、防護用手袋や、防護用長靴の内側で着用する装備品の使用時には、吸湿性が不足するため好ましくない。更に好ましくは２０％以上である。また２０℃におけるＲＨ９０％での吸湿率は３０％未満の場合、防護用手袋や防護用長靴の内側の閉塞状態において、時間の経過と共に高まって来る湿度の増加に対応しきれず、べとつき感が高まるので好ましくない。更に好ましくは４０％以上である。
【００１１】
前記の吸放湿性材の吸水率は１００重量％以上であることが好ましい。吸水率が１００重量％未満の場合、夏場炎天下での長時間の作業などで装備品が吸水が飽和されやすく、結露してべとつきやすくなるため好ましくない。更に好ましくは１２０重量％以上である。但し、あまりにも吸水率が高すぎると、膨潤してヌルヌルした触感が生じるため３００重量％以下であることが好ましい。
【００１２】
前記の高吸放湿性材を少なくとも一部に含む装備品は防護性のある手袋や長靴の内側で着用して作業をする上で、柔らかく、伸縮性があることが好ましい。従って、織物や不織布からなるものも使用できるが、編物であることが好ましい。また、重く分厚い防護性のある手袋や長靴の内側で装備品を着用して作業する上で、装備品は薄いことが好ましく、目付けが１５０ｇ／ｍ２以下であることが好ましい。更に好ましくは１００ｇ／ｍ２以下、最も好ましくは７０ｇ／ｍ２以下である。必要に応じてメッシュ状の部分を設けておくことも通気性を高める上で好ましい。但し、あまりにも目付けが小さくなると、高吸放湿性材の量が減ることとなり、吸湿性、吸水性が不足するため１０ｇ／ｍ２以上であることが好ましい。
【００１３】
本発明の高吸湿・高吸水性装備品はその少なくとも一部に高吸放湿性材が使用されていればよいが、高吸放湿性材自体が装備品の形に成形されて、１００％が高吸放湿性材で構成されたものであっても構わない。高吸放湿性材は高親水性基を有し、かつ分子間架橋されている高吸水性の繊維状物が吸放湿スピード、加工性に優れている点で好ましく使用できる。高吸放湿性材が高親水性基を有する繊維からなる場合、特に好ましい繊維として、塩型カルボキシル基を１．０〜４．５ｍｍｏｌ／ｇ有し、ニトリル基がヒドラジンによって架橋された変性アクリロニトリル系繊維を例示できる。塩型カルボキシル基が高親水性基の役割を果たし、高吸湿性、高吸水性の高吸放湿性材が得られる。該繊維は架橋されているため、吸湿しても形態変化（膨潤）が小さい。また該繊維はカルボキシル基を有するため、消臭性があり、さらに、抗菌性、防かび性もあるので、手又は足に着用される装備品として特に好適に使用できる。
【００１４】
装備品の形態は手又は足に着用できるものならいかなる形状のものでもよく、手に着用される装備品として、手袋状、ミトン状、リストバンド状のものなどが挙げられるが、べとつき感を効率的に軽減させ、作業性を阻害しにくくする考え方から手袋状のものが好ましい。また、足に着用される装備品として、靴下状、ストッキング状、タイツ状、足袋状、レッグウォーマー状のものなどが挙げられるが、べとつき感を効率的に軽減させ、暑苦しくなく、作業性を阻害しにくいものとして靴下状のものが特に好ましい。インナー手袋や靴下の長さを長くすることによって作業服への汗の移行を拡大させることにより、汗の放出を促進することは好ましい使用の形態と言える。
【００１５】
本発明において使用可能な他の架橋された高吸水性繊維としては、架橋変性ポリアクリル酸系繊維、架橋変性ポリビニルアルコール系繊維等が挙げられる。繊維状物以外に本発明で使用可能な高吸放湿性材としては有機又は無機の粉末状のものを挙げることができ、有機の粉末状のものが好ましく、更に好ましくは非生態系高分子からなる粉末状のものである。この粉末状の高吸放湿性材は繊維状物上あるいは繊維構造体上に樹脂接着剤と共に塗布したり、ディッピングしたり、吸尽させたりすることにより装備品に付着されることができる。
【００１６】
繊維状物としては、繊維の太さが２０℃におけるＲＨ６５％で、１．１〜１６．７ｄｔｅｘであり、長さ１０ｍｍ以上にカットされた短繊維やカットされない長繊維が挙げられる。これらの繊維状物は、単独もしくは他の繊維と混用されて使用される。混用方法としては、混合、混紡、混繊、交撚、交織、交編、混打綿からシート状にされる方法等、いずれの方法でも使用することができ、編物、不織布、織物等の繊維構造物の形態で手袋、靴下などの形態の装備品に供されるが、編物であることが特に好ましい。
【００１７】
混用される繊維としては、特に制限されず、合成繊維、再生繊維、半合成繊維、天然繊維のいずれでもよい。必要に応じて他の繊維と混用されることによって、繊維状物の強度などの特性を向上させることもできる。混用される合成繊維としては、ポリエステル繊維、ナイロン繊維、アクリル繊維、ポリウレタン繊維等が挙げられる。ポリエステル繊維やナイロン繊維との混用は繊維状物の強度向上につながり好ましい。また、ポリウレタン弾性繊維と混用することにより、手袋や靴下状の装備品の手や足へのフィット性を向上させ、防護性を持つ手袋や長靴などの内側で着用する場合に、作業性を向上させることができる。天然繊維としては、木綿、麻等のセルロース系繊維、羊毛、絹等のタンパク質繊維等が挙げられる。再生繊維としては、レーヨン、ポリノジック、キュプラ等が挙げられ、半合成繊維としては、アセテートが挙げられる。
【００１８】
本発明の高吸湿・吸水性装備品の製造方法は特に限定されないが、例を挙げて説明する。
まず、本発明の高吸湿・吸水性装備品が高親水性繊維からなる高吸放湿性材についての好ましい製造方法例としては、アクリロニトリル含有率が８５〜９５重量％であるアクリル系繊維にヒドラジン系化合物による架橋処理を行い、この架橋結合の導入による窒素含有量の増加が１．０〜５．０重量％の範囲内となるように調整し、引き続き酸処理、次いでアルカリによる加水分解を行うことによって、残存しているニトリル基の一部を１．０〜４．５ｍｍｏｌ／ｇのアルカリ金属塩型カルボキシル基に変換する製造方法などを挙げることができる。出発アクリル系繊維は短繊維でも超繊維でも構わない。前記のような高親水性繊維は必要に応じて他の繊維と混合されて用いられることもできる。
【００１９】
前記のような製造方法によって得られる高親水性基を有する高吸水性繊維を少なくとも一部に用いて装備品を作成する。高吸水性繊維をシート状の編物、織物、不織布とした後、手袋状又は靴下状の装備品に裁断、縫製するなどして成形しても構わないが、手袋編機、靴下編機で編み立てて、立体状成形品の編物を得る方法が合理的であり、手や足に着用して作業する際のフィット性の観点から好ましい。
【００２０】
また、本発明の高吸湿・吸水性装備品が粉末状のものである高吸放湿性材についての好ましい製造方法例としては、塩系カルボキシル基を有し、かつ架橋構造を有する有機微粒子であり、アクリロニトリルを８５％以上含むアクリル系樹脂にヒドラジン処理により架橋構造を導入し、窒素含有量の増加を１．０〜１５．０％とし、加水分解により残存しているニトリル基量の１．０ｍｍｏｌ／ｇ以上を塩系カルボキシル基に化学変換せしめたアクリル系金属変性粒子などが挙げられる。前記のような粉末状の高吸放湿性材が繊維状物や繊維構造体に付与される方式としては、コーティング、ラミネート法、またディッピング法や吸尽法などが挙げられる。付与は繊維状物でもシート状の編物、織物、不織布状のものでも手袋状や靴下状に成形された装備品に対してなされても良い。また、前記のような高親水性繊維からなる繊維状物又は繊維構造体に粉末状の高吸放湿性材が付与されていることはその吸湿性、吸水性の観点から極めて好ましい。
【００２１】
本発明の高吸湿・吸水性装備品の少なくとも一部に用いられる高吸放湿性材はその構成によって染色性、染着性に乏しくなる場合があるが、必要に応じて他の染色性、染着性を有する繊維と混用されることにより、補われることができる。繊維状物、繊維構造体、又は装備品の形態で染料又は顔料を選択し、浸染又は捺染で、染色されることができる。染色加工工程においてさらに消臭・抗菌加工を施されたものが特に好ましい。
【００２２】
【実施例】
次に本発明を実施例により具体的に説明するが、本発明はこれらに限定されない。なお、測定方法は下記のとおりである。
【００２３】
（絶乾質量）
サンプルを１１０℃×６時間乾燥後、シリカゲル入りデシケータに入れ、２０℃、６５％ＲＨ環境下で調温後、質量測定を行った。
【００２４】
（吸湿性）２０℃、６５％ＲＨ環境下で２４時間調温調湿後の質量測定を行い、下記式から算出した。
吸湿率（％）＝｛（吸湿時質量−絶乾質量）／絶乾質量｝×１００
【００２５】
（吸水性）サンプルを１１０℃×６時間乾燥後、シリカゲル入りデシケータに入れ、２０℃、６５％ＲＨ環境下で一昼夜調湿した試料織編物から直径６ｃｍの円形試料片を切り取る（ｎ＝５）。調温後、東洋紡エンジニアリング製「ラローズ法吸水性測定装置」を用いて測定した。グラスフィルター上に試料を置き、吸水量を測定（５分後の値をみる）し、下記式から算出した。
吸水率（％）＝｛（吸水時質量−絶乾質量）／絶乾質量｝×１００
【００２６】
（手袋状装備品の着用性）
試作した手袋状装備品を装着し、さらにゴム手袋と皮製のオーバーグローブを装備し３２℃、７０％ＲＨ環境下で被験者がラジオ体操を１５分ごとに行った。９０分後の手袋の中の状態について、主観判定を調べた。主観判定は、かなり快適（＋２点）―やや快適（＋１点）―どちらでもない（０点）―やや不快（−１点）―かなり不快（−２点）である。
【００２７】
（靴下状装備品の着用性）
試作した靴下状装備品を装着し、さらにゴム長靴を装備し３２℃、７０％ＲＨ環境下で被験者がラジオ体操を１５分ごとに行った。９０分後の靴下の中の状態について、主観判定を調べた。主観判定は、かなり快適（＋２点）―やや快適（＋１点）―どちらでもない（０点）―やや不快（−１点）―かなり不快（−２点）である。
【００２８】
（実施例１）
２０℃における６５％ＲＨでの吸湿率が４１％で、９０％ＲＨでの吸湿率が６３％である変性ポリアクリロニトリル系繊維とポリエステル繊維とが混紡率５０／５０で混紡された２０番手の糸によって手袋状装備品を製編した。この手袋状装備品の上に天然ゴム製の耐電圧用手袋を装着した。
【００２９】
この手袋状装備品は長時間装着しても手の汗ばみ、蒸れ感がなく、非常に快適に作業を行なうことが可能であった。また、作業終了直後、手袋状装備品の内面は、湿った感触があったが、耐電圧用手袋を脱いで、手袋状装備品を１時間放置しただけで手袋状装備品の内面は乾いた感触になっており、放湿性が良好なことが確認された。
【００３０】
（実施例２）
実施例１と同じ２０番手の混紡糸によって靴下状装備品を編み、この靴下状装備品の上に天然ゴム製の長靴を装着した。この靴下状装備品を着装することによって、長時間作業しても足の汗ばみが小さく、快適に作業をすることが可能であった。また、作業終了後、長靴を脱いで、１時間放置するだけで、靴下状装備品の内面は使用前と同じ乾いた感触になっていた。
【００３１】
（比較例１）
２０番手の綿／ナイロン糸を使用して、実施例１と同様にして手袋状装備品を製造し、実施例１と同様に作業した。３０分間の装着で手の汗ばみ、蒸れ感があり、非常に不快であった。また、作業終了後、脱いで１時間放置しておいたが、手袋状装備品の内面は濡れたままであり、冷たい感触であった。
【００３２】
（比較例２）
比較例１と同じ２０番手の綿／ナイロン糸を使用して、靴下状装備品を製編した。この靴下状装備品は、３０分間の装着で汗ばみ、蒸れ感・すべり感があり、非常に不快であった。また、作業終了後、脱いで１時間放置しておいたが、冷たい感触であった。
【００３３】
【表１】
2004052182.tif 000002
【００３４】
【発明の効果】
本発明によって、通気性、透湿性を持たず、防護性のある手袋および長靴を着用して行う一般作業や高圧電線作業等において、吸湿、吸汗、吸水による、ベタツキ感を生じない高吸湿・吸水性を有し、高機能手袋または靴下などの装備品を提供することが可能となった。また、特定の物性を有する高吸放湿性材を使用しているため、手袋、靴下の吸湿による形態の変化、表面のベタツキ感がなく、さらに臭いが発生しない等の効果を有する。更には手袋状、靴下状の形態の装備品は、洗濯し易く、乾燥しやすいので、繰り返し心地よく用いられることができるものである。